(57)【要約】      （修正有）【課題】特定のアミン化合物を正孔輸送剤として用いることにより、長期間にわたって、優れた感度特性及び帯電特性を示すことができる電子写真感光体、それを備えた乾式現像用画像形成装置及び湿式現像用画像形成装置を提供する。【解決手段】結着樹脂と、正孔輸送剤と、電荷発生剤と、を含む感光体層を備えた電子写真感光体等であって、正孔輸送剤として、下記一般式（１）で表されるアミン化合物を含むことを特徴とする。2006267908.tif 000040【選択図】なし【特許請求の範囲】
【請求項１】
結着樹脂と、正孔輸送剤と、電荷発生剤と、を含む感光体層を備えた電子写真感光体であって、
前記正孔輸送剤として、下記一般式（１）で表されるアミン化合物を含むことを特徴とする電子写真感光体。
【化１】
2006267908.tif 000037
（一般式（１）中の複数のＡｒ1及びＡｒ2は、それぞれ独立した炭素数６〜３０の置換又は非置換のアリール基であり、その置換基はハロゲン原子、炭素数１〜２０のアルキル基、炭素数６〜３０のアリール基、または炭素数２〜３０の不飽和炭化水素基であり、複数のＲ1〜Ｒ3はそれぞれ独立した置換基であり、ハロゲン原子、炭素数１〜２０の置換又は非置換のアルキル基、炭素数６〜３０の置換または非置換のアリール基、炭素数２〜２０の置換または非置換の不飽和炭化水素基、置換又は非置換のアミノ基、あるいは、複数のＲ1〜Ｒ3のうち隣り合ういずれか２つが結合又は縮合して形成した炭素環構造であり、繰り返し数ａ〜ｃは０〜４の整数である。）
【請求項２】
前記一般式（１）中のＡｒ1が、オルト位の少なくとも1つに炭素数２〜１０のアルキル基を有するアリール基であることを特徴とする請求項１に記載の電子写真感光体。
【請求項３】
前記一般式（１）中のＡｒ2が、一般式（２）で表される不飽和炭化水素基を有するアリール基であることを特徴とする請求項１または２に記載の電子写真感光体。
【化２】
2006267908.tif 000038
（一般式（２）中のＲ4は水素原子、炭素数１〜１０の置換又は非置換のアルキル基、炭素数６〜３０の置換又は非置換のアリール基であり、Ｒ5は炭素数１〜１０の置換又は非置換のアルキル基、炭素数６〜３０の置換又は非置換のアリール基、あるいは複数のＲ5のうち隣り合ういずれか２つが結合又は縮合して形成した炭素環構造であり、繰り返し数ｄは０〜５の整数であり、ｅは０〜２の整数である。）
【請求項４】
前記正孔輸送剤の分子量を８００以上の値とすることを特徴とする請求項１〜３のいずれか一項に記載の電子写真感光体。
【請求項５】
前記感光体層が、単層型または積層型であることを特徴とする請求項１〜４のいずれか一項に記載の電子写真感光体。
【請求項６】
前記感光体層に、さらに電子輸送剤を含み、当該電子輸送剤分子量を６００以上の値とすることを特徴とする請求項５に記載の単層型の感光体層を有する電子写真感光体。
【請求項７】
前記電子写真感光体が、乾式現像剤または湿式現像剤を用いた電子写真画像形成装置に用いられることを特徴とする請求項１〜６のいずれか一項に記載の電子写真感光体。
【請求項８】
前記結着樹脂が、一般式（３）で表されるポリカーボネート樹脂であることを特徴とする請求項１〜７のいずれか一項に記載の電子写真感光体。
【化３】
2006267908.tif 000039
（一般式（３）中の複数のＲ6、及びＲ7は、それぞれ独立した置換基であり、水素原子、炭素数１〜５の置換又は非置換のアルキル基であり、Ｘは、単結合、−Ｏ−、−ＣＯ−であり、かつ、ｆ／（ｆ＋ｇ）で表されるモル比が０．０５〜０．６の範囲内の値である。）
【請求項９】
請求項１〜８のいずれか一項に記載の電子写真感光体を備えるとともに、当該電子写真感光体の周囲に、帯電工程、露光工程、現像工程、転写工程を実施するための部位をそれぞれ配置し、かつ、現像工程において、乾式現像剤を用いて画像形成を行うことを特徴とする乾式現像用画像形成装置。
【請求項１０】
請求項１〜８のいずれか一項に記載の電子写真感光体を備えるとともに、当該電子写真感光体の周囲に、帯電工程、露光工程、現像工程、転写工程を実施するための部位をそれぞれ配置し、かつ、現像工程において、炭化水素系溶媒にトナーを分散した液体現像剤を用いて画像形成を行うことを特徴とする湿式現像用画像形成装置。
【発明の詳細な説明】
【技術分野】
【０００１】
本発明は、電子写真感光体、乾式現像用画像形成装置及び湿式現像用画像形成装置に関する。特に、正孔輸送剤として、特定のアミン化合物を用いることにより、長期間にわたって、優れた感度特性及び帯電特性を示すことができる電子写真感光体、乾式現像用画像形成装置及び湿式現像用画像形成装置に関する。
【背景技術】
【０００２】
従来、画像形成装置等の電子写真感光体として、結着樹脂（バインダー樹脂）、電荷発生剤、および電荷輸送剤（正孔輸送剤、電子輸送剤）等からなる有機感光体（ＯＰＣ）が使用されている。かかる有機感光体は、従来の無機感光体に比べて、製造が容易であるとともに、感光体材料の選択肢が多様であることから、構造設計の自由度が高いという利点がある。
しかしながら、電子写真感光体の高感度化、高耐久性が要求されるなかで、その電気的特性、例えば、帯電特性、光応答性、残留電位等、が不十分であるという問題が見られた。
【０００３】
そこで、正孔輸送剤として用いられる、電荷移動度の高い化合物が提案されている（例えば、特許文献１参照）。
【０００４】
【化１】
2006267908.tif 000002
【０００５】
（一般式（３７）中のＲ11はそれぞれ独立にフェニル基、トリル基又はベンジル基を示す。）
【特許文献１】特許第２６５１６９１号
【発明の開示】
【発明が解決しようとする課題】
【０００６】
しかしながら、特許文献１に記載された正孔輸送剤は、主に有機半導体に使用されており、電子写真感光体の正孔輸送剤の用途としては特に言及されていなかった。
そこで、本発明者らは、特定のアミン化合物を電子写真感光体の正孔輸送剤として使用することにより、感度特性に優れるという事実を見出した。さらに、かかるアミン化合物を含む電子写真感光体を、乾式現像剤、あるいは湿式現像剤を用いたそれぞれの画像形成装置に使用するできることを見出し、それぞれの特性を生かし鮮明な画像を提供することを可能にし、本発明を完成するに至った。
すなわち、本発明の目的は、感度特性及び帯電特性に優れた電子写真感光体、そのような電子写真感光体を備えた乾式現像用画像形成装置、及び湿式現像用画像形成装置を提供することにある。
【課題を解決するための手段】
【０００７】
本発明によれば、少なくとも結着樹脂と、正孔輸送剤と、電荷発生剤と、を含む感光体層を備えた電子写真感光体であって、正孔輸送剤として、下記一般式（１）で表されるアミン化合物を含むことを特徴とする電子写真感光体が提供され、上述した問題を解決することができる。
【０００８】
【化２】
2006267908.tif 000003
【０００９】
（一般式（１）中の複数のＡｒ1及びＡｒ2は、それぞれ独立した炭素数６〜３０の置換又は非置換のアリール基であり、その置換基はハロゲン原子、炭素数１〜２０のアルキル基、炭素数６〜３０のアリール基、または炭素数２〜３０の不飽和炭化水素基であり、複数のＲ1〜Ｒ3はそれぞれ独立した置換基であり、ハロゲン原子、炭素数１〜２０の置換又は非置換のアルキル基、炭素数６〜３０の置換または非置換のアリール基、炭素数２〜２０の置換または非置換の不飽和炭化水素基、置換又は非置換のアミノ基、あるいは、複数のＲ1〜Ｒ3のうち隣り合ういずれか２つが結合又は縮合して形成した炭素環構造であり、繰り返し数ａ〜ｃは０〜４の整数である。）
【００１０】
また、本発明の電子写真感光体を構成するにあたり、一般式（１）中のＡｒ1が、オルト位の少なくとも1つに炭素数２〜１０のアルキル基を有するアリール基であることが好ましい。
【００１１】
また、本発明の電子写真感光体を構成するにあたり、一般式（１）中のＡｒ2が、一般式（２）で表される不飽和炭化水素基を有するアリール基であることが好ましい。
【００１２】
【化３】
2006267908.tif 000004
【００１３】
（一般式（２）中のＲ4は水素原子、炭素数１〜１０の置換又は非置換のアルキル基、炭素数６〜３０の置換又は非置換のアリール基であり、Ｒ5は炭素数１〜１０の置換又は非置換のアルキル基、炭素数６〜３０の置換又は非置換のアリール基、あるいは複数のＲ5のうち隣り合ういずれか２つが結合又は縮合して形成した炭素環構造であり、繰り返し数ｄは０〜５の整数であり、ｅは０〜２の整数である。）
【００１４】
また、本発明の電子写真感光体を構成するにあたり、正孔輸送剤の分子量を８００以上の値とすることが好ましい。
【００１５】
また、本発明の電子写真感光体を構成するにあたり、感光体が、単層型または積層型であることが好ましい。
【００１６】
また、本発明の電子写真感光体を構成するにあたり、単層型の感光体層を有する場合、さらに電子輸送剤を含み、当該電子輸送剤分子量を６００以上の値とするがこと好ましい。
【００１７】
また、本発明の電子写真感光体を構成するにあたり、かかる感光体が乾式現像剤または湿式現像剤を用いた電子写真画像形成装置に用いられることが好ましい。
【００１８】
また、本発明の電子写真感光体を構成するにあたり、結着樹脂が、一般で表されるポリカーボネート樹脂であることが好ましい。
【００１９】
【化４】
2006267908.tif 000005
【００２０】
（一般式（３）中の複数のＲ6、及びＲ7は、それぞれ独立した置換基であり、水素原子、炭素数１〜５の置換又は非置換のアルキル基であり、Ｘは、単結合、−Ｏ−、−ＣＯ−であり、かつ、ｆ／（ｆ＋ｇ）で表されるモル比が０．０５〜０．６の範囲内の値である。）
【００２１】
また、本発明の別の態様は、上述した電子写真感光体を備えるとともに、かかる感光体の周囲に、帯電工程、露光工程、現像工程、転写工程を実施するための部位をそれぞれ配置し、かつ、現像工程において、乾式現像剤を用いて画像形成を行うことを特徴とする乾式現像用画像形成装置である。
【００２２】
また、本発明の別の態様は、上述したいずれかの電子写真感光体を備えるとともに、かかる感光体の周囲に、帯電工程、露光工程、現像工程、転写工程を実施するための部位をそれぞれ配置し、かつ、現像工程において、炭化水素系溶媒にトナーを分散した液体現像剤を用いて画像形成を行うことを特徴とする湿式現像用画像形成装置である。
【発明の効果】
【００２３】
本発明の電子写真感光体によれば、正孔輸送剤として、一般式（１）で表される特定のアミン化合物を正孔輸送剤として使用することにより、感度特性及び帯電特性に優れた電子写真感光体を提供することができる。
すなわち、かかるアミン化合物を正孔輸送剤として使用することにより、結着樹脂との相溶性が高いため、感光体層中に均一に分散されるため優れた感度特性及び帯電特性を維持することができる。
【００２４】
また、本発明の電子写真感光体によれば、一般式（１）中のＡｒ1が少なくとも一つのオルト位に所定のアルキル基を有するアリール基であることから、かかるアミン化合物と結着樹脂との相溶性がさらに向上し、さらに優れた感度特性及び帯電特性を得ることができる。
【００２５】
また、本発明の電子写真感光体によれば、一般式（１）中のＡｒ2が一般式（２）で表される不飽和炭化水素基を有するアリール基であることから、かかるアミン化合物と結着樹脂との相溶性がさらに向上し、さらに優れた感度特性及び帯電特性を得ることができる。
【００２６】
また、本発明の電子写真感光体によれば、正孔輸送剤の分子量を所定範囲内の値とすることにより、結着樹脂との相溶性にさらに優れ、感光体中に均一に分散されるため、優れた感度特性及び帯電特性を得ることができる。また、正孔輸送剤の分子量を所定範囲内の値とすることにより、正孔輸送剤の結晶化を有効に防ぐことができる。
【００２７】
また、本発明の電子写真感光体によれば、感光体層を単層型にすることにより、構成や製造が容易になる。
したがって、電子写真感光体が単層型であることにより、長時間にわたって所定感度及び所定帯電特性を有する電子写真感光体を効率よく製造することができる。
また、感光体層を積層型にすることにより、感光体材料の選択肢が多様であり、感度特性、耐久性など、任意の特性を有する電子写真感光体を比較的容易に作成することができるという利点がある。
したがって、電子写真感光体が積層型であることにより、感度特性及び帯電特性に特に優れた電子写真感光体を効率よく製造することができる。
【００２８】
また、本発明の単層型電子写真感光体によれば、所定分子量の電子輸送剤をさらに含むことにより、電荷発生剤及び正孔輸送剤との電荷の移動が容易になり、電荷移動度がより速くなり感度特性がさらに優れた単層型電子写真感光体を提供することができる。
【００２９】
また、本発明の電子写真感光体によれば、かかる感光体が乾式現像剤または湿式現像剤を用いた電子写真画像形成装置で、それぞれの特性を活かして鮮明な画像を形成することが可能である。そのため、かかる感光体は広い分野での利用が可能になり、コストを削減することができる。
【００３０】
また、本発明の電子写真感光体によれば、結着樹脂が一般式（３）で表されるポリカーボネート樹脂であることにより、炭化水素系溶媒に対して難溶であるとともに、撥油性も高いため、感光体層表面と前述の炭化水素系溶媒との相互作用が小さくなって、長期間にわたって、感光体層表面の外観変化が少なくできる。
【００３１】
また、本発明の乾式現像用画像形成装置によれば、上述したいずれかの電子写真感光体を備えることにより、感度特性及び帯電特性に優れ、鮮明な画像形成が可能な画像形成装置を得ることができる
【００３２】
また、本発明の湿式現像用画像形成装置によれば、上述したいずれかの電子写真感光体を備えることにより、湿式現像液に長時間浸漬した場合であっても、電荷輸送剤等の溶出量が少なく、かつ、感度特性にも優れた湿式現像用電子写真感光体を備えた画像形成装置を提供することができる。
したがって、湿式現像用画像形成装置に、このような湿式現像用電子写真感光体を備えることにより、長時間にわたって鮮明な画像を提供することができる。
【発明を実施するための最良の形態】
【００３３】
以下、本発明の電子写真感光体、電子写真感光体を備えた乾式現像用画像形成装置、及び湿式現像用画像形成装置に関する実施の形態を、それぞれ適宜図面を参照しながら、具体的に説明する。
【００３４】
[第１の実施形態]
第１の実施形態は、結着樹脂と、正孔輸送剤と、電荷発生剤と、を含む感光体層を備えた電子写真感光体であって、正孔輸送剤として、下記一般式（１）で表されるアミン化合物を含む乾式現像用電子写真感光体である。
【００３５】
【化５】
2006267908.tif 000006
【００３６】
（一般式（１）中の複数のＡｒ1及びＡｒ2は、それぞれ独立した炭素数６〜３０の置換又は非置換のアリール基であり、その置換基はハロゲン原子、炭素数１〜２０のアルキル基、炭素数６〜３０のアリール基、または炭素数２〜３０の不飽和炭化水素基であり、複数のＲ1〜Ｒ3はそれぞれ独立した置換基であり、ハロゲン原子、炭素数１〜２０の置換又は非置換のアルキル基、炭素数６〜３０の置換または非置換のアリール基、炭素数２〜２０の置換または非置換の不飽和炭化水素基、置換又は非置換のアミノ基、あるいは、複数のＲ1〜Ｒ3のうち隣り合ういずれか２つが結合又は縮合して形成した炭素環構造であり、繰り返し数ａ〜ｃは０〜４の整数である。）
【００３７】
ここで、電子写真感光体には、単層型と積層型とがあるが、本発明の電子写真感光体は、いずれにも適用可能である。
電子写真感光体を単層型にすることにより、正負いずれの帯電性にも使用でき、構造が簡単で製造が容易であり、感光体層を形成する際の被膜欠陥を抑制することができる。また、層間の界面が少なく、光学的特性を向上することができる。したがって、電子写真感光体を単層型にすることにより、長期間にわたって所定感度及び帯電特性を有する電子写真感光体を効率よく製造することができる。
【００３８】
また、電子写真感光体を積層型にすることにより、感光体材料の選択肢が多様であり、感度特性、耐久性など、任意の特性を有する電子写真感光体を比較的容易に作成することができるという利点がある。
したがって、電子写真感光体が積層型であることにより、感度特性及び帯電特性に特に優れた電子写真感光体を効率よく製造することができる。
【００３９】
１．単層型感光体
（１）基本的構成
図１（ａ）に示すように、単層型感光体１０は、導電性基体１２上に単一の感光体層１４を設けたものである。
この感光体層は、例えば、一般式（１）で表される正孔輸送剤と、結着樹脂と、電荷発生剤と、さらに必要に応じて電子輸送剤、レベリング剤等を適当な溶媒に溶解又は分散させ、得られた塗布液を導電性基体上に塗布し、乾燥させることにより形成することができる。かかる単層型感光体は、単独の構成で正負いずれの帯電型にも適用可能であるとともに、層構成が簡単であって、生産性に優れているという特徴がある。
【００４０】
（２）正孔輸送剤
（２）−１  種類
正孔輸送剤として、一般式（１）で表されるアミン化合物を含有することを特徴とする。
この理由は、一般式（１）で表されるように分子内に３つのトリアリールアミン構造を有することにより、分子量が比較的大きいにもかかわらず、結着樹脂との相溶性に優れており、電荷移動度が大きく、長時間にわって優れた感度特性及び帯電特性を提供することができる。したがって、電子写真感光体における正孔輸送剤として使用することにより、感光体層中に均一に分散されるため、均一な厚さの成膜が可能になって、長時間にわって所定感度を有する電子写真感光体を提供することができる。
【００４１】
また、正孔輸送剤として、一般式（１）中のＡｒ1が、オルト位に炭素数１〜１０のアルキル基を有するアリール基であることが好ましい、また、炭素数２〜１０のアルキル基を有するアリール基であることがより好ましい。
この理由は、一般式（１）中のＡｒ1の所定位置に所定の置換基を有することにより、感光体の塗布液に用いられる溶剤への溶解性、及び結着樹脂との相溶性に優れており、長期間使用した場合においても、安定した電気特性を維持することができる。また、このような構造であれば、比較的導入が容易であるため、かかるアミン化合物を比較的高い収率で生産することができる。
また、一般式（１）中のＡｒ1が、２箇所のオルト位にメチル基および炭素数２〜５のアルキル基をそれぞれ有するアリール基であることがさらに好ましい。
【００４２】
また、正孔輸送剤として、一般式（１）中のＡｒ2が、一般式（４）で表される不飽和炭化水素基を有するアリール基であることが好ましい。
この理由は、一般式（１）中のＡｒ2の所定位置に一般式（４）で表される置換基を有することにより、分子内共役を広げることができ、その結果、電子写真感光体における正孔輸送剤として使用した場合に、安定性や耐久性を向上させるとともに、さらに長期間にわたって優れた感度特性及び帯電特性を示すことができるためである。
【００４３】
【化６】
2006267908.tif 000007
【００４４】
（一般式（４）中のＲ8及びＲ9は、それぞれ独立した置換基であり、水素原子、炭素数１〜１０の置換又は非置換のアルキル基、炭素数６〜３０の置換又は非置換のアリール基、あるいはＲ8及びＲ9が結合又は縮合して形成した炭素環構造であり、繰り返し数ｈは０〜２の整数である。）
【００４５】
また、正孔輸送剤として、一般式（１）中のＡｒ2が、一般式（２）で表される不飽和炭化水素基を有するアリール基であることがより好ましい。
この理由は、一般式（１）中のＡｒ2の所定位置に一般式（２）で表される置換基を有することにより、分子内共役をさらに広げることができ、その結果、電子写真感光体における正孔輸送剤として使用した場合に、安定性や耐久性を向上させるとともに、さらに長期間にわって優れた感度特性及び帯電特性を示すことができるためである。
【００４６】
【化７】
2006267908.tif 000008
【００４７】
（一般式（２）中のＲ4は水素原子、炭素数１〜１０の置換又は非置換のアルキル基、炭素数６〜３０の置換又は非置換のアリール基であり、Ｒ5は炭素数１〜１０の置換又は非置換のアルキル基、炭素数６〜３０の置換又は非置換のアリール基、あるいは複数のＲ5のうち隣り合ういずれか２つが結合又は縮合して形成した炭素環構造であり、繰り返し数ｄは０〜５の整数であり、ｅは０〜２の整数である。）
【００４８】
また、正孔輸送剤として、一般式（１）で表されるアミン化合物の分子量を８００以上の値とすることが好ましい。
この理由は、かかる分子量の正孔輸送剤であれば、結着樹脂との相溶性が良好であるとともに、電荷移動度が高いため、長期間使用した場合であっても電気的特性を提供できるためである。
なお、正孔輸送剤の分子量は、Ｃｈｅｍ  Ｄｒａｗ  Ｓｔｄ  ｖｅｒｓｉｏｎ８（Ｃａｍｂｒｉｄｇｅ  Ｓｏｆｔ社製）を用いて化学構造式を元に算出することもできるし、あるいはマススペクトルを用いて算出することができる。
【００４９】
（２）−２  具体例
また、一般式（１）で表されるアミン化合物の具体例として、下記構造式（５）〜（１０）で表されるアミン化合物（ＨＴＭ−Ａ〜Ｆ）を示す。
【００５０】
【化８】
2006267908.tif 000009
【００５１】
【化９】
2006267908.tif 000010
【００５２】
【化１０】
2006267908.tif 000011
【００５３】
【化１１】
2006267908.tif 000012
【００５４】
【化１２】
2006267908.tif 000013
【００５５】
【化１３】
2006267908.tif 000014
【００５６】
また、従来公知の正孔輸送剤を併用することも好ましい。かかる正孔輸送剤としては、例えば、Ｎ，Ｎ，Ｎ’，Ｎ’−テトラフェニルベンジジン誘導体、Ｎ，Ｎ，Ｎ’，Ｎ’−テトラフェニルフェニレンジアミン誘導体、Ｎ，Ｎ，Ｎ’，Ｎ’−テトラフェニルナフチレンジアミン誘導体、Ｎ，Ｎ，Ｎ’，Ｎ’−テトラフェニルフェナントリレンジアミン誘導体、２，５−ジ（４−メチルアミノフェニル）−１，３，４−オキサジアゾール等のオキサジアゾール系化合物、９−（４−ジエチルアミノスチリル）アントラセン等のスチリル系化合物、ポリビニルカルバゾール等のカルバゾール系化合物、有機ポリシラン化合物、１−フェニル−３−（ｐ−ジメチルアミノフェニル）ピラゾリン等のピラゾリン系化合物、ヒドラゾン系化合物、インドール系化合物、オキサゾール系化合物、イソオキサゾール系化合物、チアゾール系化合物、チアジアゾール系化合物、イミダゾール系化合物、ピラゾール系化合物、トリアゾール系化合物等の含窒素環式化合物や、縮合多環式化合物が挙げられる。
【００５７】
（２）−３  製造方法
また、本発明の電子写真感光体に使用される正孔輸送剤のうち、式（９）で表されるアミン化合物（ＨＴＭ−Ｅ）の製造方法は、下記反応式（１）に示されるように合成することが好ましい。
【００５８】
【化１４】
2006267908.tif 000015
【００５９】
また、本発明の電子写真感光体に使用される正孔輸送剤のうち、式（９）で表されるアミン化合物を製造するにあたり、下記の工程（１）〜（４）を含むことが好ましい。
工程（１）：  式（１１）で表される４−ブロモベンジルブロミドと、亜リン酸トリエステルとを無溶媒又は溶媒中で反応させて、式（１２）で表されるリン酸エステル誘導体を得る工程。
工程（２）：  式（１２）で表されるリン酸エステル誘導体と、式（１３）で表されるジフェニルアセトアルデヒドとを無水溶媒中で、塩基の存在下で反応させて、式（１４）で表されるブロモベンジル誘導体を得る工程。
工程（３）：  式（１４）で表されるブロモベンジル誘導体と、式（１５）で表されるアニリン誘導体とを非極性溶媒中で、塩基存在下でホスフィン類及びパラジウム化合物を添加し、反応させて、式（１６）で表されるアニリン誘導体を得る工程。
工程（４）：  式（１６）で表されるアニリン誘導体と、式（１７）で表されるトリヨードトリフェニルアミンとを、無溶媒又は高沸点の溶媒中で、銅触媒及び塩基を添加し、反応させて、式（９）で表されるアミン化合物を得る工程。
【００６０】
また、工程（１）で用いられる式（１１）で表される４−ブロモベンジルブロミドと、亜リン酸トリエステルとは、通常モル比で、１：０．５〜１：２．０の範囲の値で反応させることが好ましく、１：１．０〜１：１．５の範囲の値で反応させることがより好ましい。
また、反応条件は、通常８０〜１５０℃程度の温度範囲で、１〜４時間程度の反応を行うことが好ましい。
また、溶媒は、反応に影響を及ぼさないものであればよく、例えば、ジエチルエーテル、テトラヒドロフラン、ジオキサン等のエーテル類、塩化メチレン、クロロホルム、ジクロロエタン等のハロゲン化炭化水素、ベンゼン、トルエン等の芳香族炭化水素、ジメチルホルムアミドが挙げられる。
【００６１】
また、工程（１）において、第３級アミンを添加することが好ましい。この理由は、かかる工程に第３級アミンを添加すると、反応系からハロゲン化アルキルが除去されて、反応が促進するためである。かかる第３級アミンとしては、例えば、トリエチルアミン、トリブチルアミン、ピリジン、４−(ジメチルアミノ)ピリジン等が挙げられる。
【００６２】
また、工程（２）で用いられる式（１２）で表されるリン酸エステル誘導体と、式（１３）ジフェニルアセトアルデヒドとは、通常モル比で、１：０．５〜１：２．０の範囲内の値で反応させることが好ましく、１：０．９〜１：１．５の範囲内の値で反応させることがより好ましい。
また、反応条件は、通常−１０〜２５℃程度の温度範囲で、３〜１２時間低度の反応を行うことが好ましい。
また、溶媒は、反応に影響を及ぼさないものであればよく、例えば、ジエチルエーテル、テトラヒドロフラン、ジオキサン等のエーテル類、塩化メチレン、クロロホルム、ジクロロエタン等のハロゲン化炭化水素、ベンゼン、トルエン等の芳香族炭化水素が挙げられる。
また、塩基は、例えば、ナトリウムメトキシド等のナトリウムアルコキシド、水素化ナトリウム等の金属水素化物が挙げられる。また、かかる塩基の使用量は、式（１２）で表されるリン酸エステル誘導体１モルに対して２〜４倍モル当量を添加することがこのましく、２〜２．５倍モル当量を添加することがより好ましい。
【００６３】
また、工程（３）で用いられる式（１４）で表されるブロモベンジル誘導体と、式（１５）で表されるアニリン誘導体とは、通常モル比で、１：０．３〜１：３．０の範囲内の値で反応させることが好ましく、１：０．８〜１：１．５の範囲内の値で反応させることがより好ましい。
また、反応条件は、通常８０〜１５０℃程度の温度範囲で、１０分間〜２４時間程度の反応を行うことが好ましい。
また、非極性溶媒としては、例えば、トルエン、キシレン等が挙げられる。
また、塩基をとしては、例えば、ナトリウム−ｔｅｒ−ブトキシド、ナトリウムエトキシド、カリウムエトキシド等があげられる。また、かかる塩基の使用量は式（１４）で表されるブロモベンジル誘導体１モルに対して、０．５〜１０倍モル当量を添加することが好ましく、１．０〜３．０倍モル当量を添加することがより好ましい。
また、ホスフィン類としては、例えば、エチルホスフィン、ジエチルホスフィン、プロピルホスフィン、トリメチルフォスフィン等が挙げられる。またかかるホスフィン類の使用量は、式（１４）で表されるブロモベンジル誘導体１モルに対して０．０１〜１０倍モル当量を添加することが好ましく、０．０５〜１．０倍モル当量を添加することがより好ましい。
また、パラジウム化合物としては、例えば、酢酸パラジウム、塩化パラジウム、パラジウムアセチルアセトナート等が挙げられる。またかかるパラジウム化合物の使用量は、式（１４）で表されるブロモベンジル誘導体１モルに対して０．００１〜５倍モル当量を添加することが好ましく、０．０１〜０．５倍モル当量を添加することがより好ましい。
【００６４】
また、工程（４）で用いられる式（１６）で表されるアニリン誘導体と、式（１７）で表されるトリヨードトリフェニルアミンとは、通常モル比で、１：０．３〜１：２．０の範囲内の値で反応させることが好ましく、１：０．５〜１：１．２の範囲内の値で反応させることがより好ましい。
また、反応条件は、通常１５０〜２６０℃程度の温度範囲で、１〜２４時間程度の反応を行うことが好ましい。
また、非極性溶媒としては、例えば、テトラニン、ニトロベンゼン、トリクロロベンゼン等が挙げられる。
また、塩基をとしては、例えば、炭酸カリウム、炭酸ナトリウム等が挙げられる。また、かかる塩基の使用量は式（１６）で表されるアニリン誘導体１モルに対して、０．５〜１０倍モル当量を添加することが好ましく、１．０〜３．０倍モル当量を添加することがより好ましい。
また、銅触媒としては、例えば、銅、ヨウ化銅等が挙げられる。またかかる銅触媒の使用量は、式（１６）で表されるアニリン誘導体１モルに対して０．０１〜１０倍モル当量を添加することが好ましく、０．０５〜５．０倍モル当量を添加することがより好ましい。
【００６５】
（２）−４  添加量
正孔輸送剤の添加量に関し、結着樹脂１００重量部に対して、１０〜８０重量部の範囲内の値とすることが好ましい。
この理由は、かかる正孔輸送剤の添加量が１０重量部未満の値になると、感度が低下して、実用上の弊害が生じる場合があるためである。一方、かかる正孔輸送剤の添加量が８０重量部を超えた値になると、正孔輸送剤が結晶化しやすくなり、感光体として適正な膜が形成されない場合があるためである。
したがって、かかる正孔輸送剤の添加量を３０〜７０重量部の範囲内の値とすることがより好ましい。
【００６６】
（３）結着樹脂
各成分を分散させるための結着樹脂は、従来より感光層に使用されている種々の樹脂を使用することができる。例えばスチレン−ブタジエン共重合体、スチレン−アクリロニトリル共重合体、スチレン−マレイン酸共重合体、アクリル共重合体、スチレン−アクリル酸共重合体、ポリエチレン樹脂、エチレン−酢酸ビニル共重合体、塩素化ポリエチレン樹脂、ポリ塩化ビニル樹脂、ポリプロピレン樹脂、アイオノマー樹脂、塩化ビニル−酢酸ビニル共重合体、ポリエステル樹脂、アルキド樹脂、ポリアミド樹脂、ポリウレタン樹脂、ポリカーボネート樹脂、ポリアリレート樹脂、ポリスルホン樹脂、ジアリルフタレート樹脂、ケトン樹脂、ポリビニルアセタール樹脂、ポリビニルブチラール樹脂、ポリエーテル樹脂、ポリエステル樹脂等の熱可塑性樹脂；シリコーン樹脂、エポキシ樹脂、フェノール樹脂、尿素樹脂、メラミン樹脂、その他架橋性の熱硬化性樹脂；エポキシアクリレート、ウレタン−アクリレート等の光硬化型樹脂等の樹脂が使用可能である。
特に、ポリカーボネート樹脂は、透明性や耐熱性に優れているばかりか、機械的特性や正孔輸送剤との相溶性にも優れていることから好ましい結着樹脂である。
【００６７】
（４）電子輸送剤
（４）−１  種類
また、電子輸送剤をさらに含むとともに、かかる電子輸送剤の分子量を６００以上の値とすることが好ましい。この理由は、かかる分子量がこのような値以上であれば、低電界での電子輸送性や結着樹脂との相溶性にも優れ、感度特性及び耐久性に優れた電子写真感光体を提供することができるためである。
【００６８】
また、本発明の電子写真感光体によれば、電子輸送剤の種類として、ナフタレンカルボン酸ジイミド誘導体、ナフトキノン誘導体、及びアゾキノン誘導体からなる群から選択される少なくとも一つの化合物を含むことが好ましい。
この理由は、電子輸送剤として、特定の化合物を使用することにより、電子受容性に優れており、感度特性に優れた電子写真感光体を提供することができるためである。
【００６９】
これらの電子輸送剤の具体例として、下記式（１８）〜（２３）で表される化合物（ＥＴＭ−Ａ〜Ｆ）が挙げられる。
【００７０】
【化１５】
2006267908.tif 000016
【００７１】
【化１６】
2006267908.tif 000017
【００７２】
【化１７】
2006267908.tif 000018
【００７３】
【化１８】
2006267908.tif 000019
【００７４】
【化１９】
2006267908.tif 000020
【００７５】
【化２０】
2006267908.tif 000021
【００７６】
また、従来公知の電子輸送剤を併用することも好ましい。かかる電子輸送剤の種類としては、ジフェノキノン誘導体、ベンゾキノン誘導体のほか、アントラキノン誘導体、マロノニトリル誘導体、チオピラン誘導体、トリニトロチオキサントン誘導体、３，４，５，７−テトラニトロ−９−フルオレノン誘導体、ジニトロアントラセン誘導体、ジニトロアクリジン誘導体、ニトロアントアラキノン誘導体、ジニトロアントラキノン誘導体、テトラシアノエチレン、２，４，８−トリニトロチオキサントン、ジニトロベンゼン、ジニトロアントラセン、ジニトロアクリジン、ニトロアントラキノン、ジニトロアントラキノン、無水コハク酸、無水マレイン酸、ジブロモ無水マレイン酸等の電子受容性を有する種々の化合物が挙げられ、１種単独又は２種以上をブレンドして使用することが好ましい。
また、これらの化合物のうち、樹脂６０重量％に対して、濃度４０重量％に調整した場合であって、電界強度が５×１０5ｖ／ｃｍにおける電子移動度が１．０×１０-8ｃｍ2／Ｖ／ｓｅｃ以上である電子輸送剤がより好ましい。
【００７７】
（４）−２  添加量
また、電子輸送剤の添加量に関し、結着樹脂１００重量部に対して、電子輸送剤の添加量を、１０〜１００重量部の範囲内の値とすることが好ましい。
この理由は、電子輸送剤の添加量が１０重量部未満の値になると、感度が低下して、実用上の弊害が生じる場合があるためである。一方、かかる複数の電子輸送剤の添加量が１００重量部を超えた値になると、電子輸送剤が結晶化しやすくなり、感光体として適正な膜が形成されない場合があるためである。
したがって、電子輸送剤の添加量を２０〜８０重量部の範囲内の値とすることがより好ましい。
【００７８】
なお、電子輸送剤の添加量を定めるにあたり、前述した正孔輸送剤の添加量を考慮することが好ましい。より具体的には、電子輸送剤（全ＥＴＭ）の添加割合（全ＥＴＭ／全ＨＴＭ）を、正孔輸送剤（全ＨＴＭ）に対して、０．２５〜１．３の範囲内の値とすることが好ましい。
この理由は、かかる全ＥＴＭ／全ＨＴＭの比率がかかる範囲外の値になると、感度が低下して、実用上の弊害が生じる場合があるためである。
したがって、かかる全ＥＴＭ／全ＨＴＭの比率を０．５〜１．２５の範囲内の値とすることがより好ましい。
【００７９】
（５）電荷発生剤
（５）−１  種類
本発明の電子写真感光体に使用される電荷発生剤としては、無金属フタロシアニン（τ型又はｘ型）、チタニルフタロシアニン（α型又はＹ型）、ヒドロキシガリウムフタロシアニン（Ｖ型）、及びクロロガリウムフタロシアニン（II型）からなる群から選択される少なくとも一つの化合物を含むことが好ましい。
この理由は、電荷発生剤の種類を特定することにより、正孔輸送剤等を併用した場合に、感度特性、電気特性及び安定性等がより優れた電子写真感光体を提供することができるためである。
【００８０】
（５）−２  具体例
これらの電荷発生剤のうち、具体的に、下記式（２４）〜（２７）で表されるフタロシアニン系顔料（ＣＧＭ−Ａ〜ＣＧＭ−Ｄ）を使用することがより好ましい。
【００８１】
【化２１】
2006267908.tif 000022
【００８２】
【化２２】
2006267908.tif 000023
【００８３】
【化２３】
2006267908.tif 000024
【００８４】
【化２４】
2006267908.tif 000025
【００８５】
また、従来公知の電荷発生剤を使用することも好ましい。かかる電荷発生剤の種類としては、オキソチタニルフタロシアニン等のフタロシアニン系顔料、ペリレン系顔料、ビスアゾ顔料、ジオケトピロロピロール顔料、無金属ナフタロシアニン顔料、金属ナフタロシアニン顔料、スクアライン顔料、トリスアゾ顔料、インジゴ顔料、アズレニウム顔料、シアニン顔料、ピリリウム顔料、アンサンスロン顔料、トリフェニルメタン系顔料、スレン顔料、トルイジン系顔料、ピラゾリン系顔料、キナクリドン系顔料といった有機光導電体や、セレン、セレン−テルル、セレン−ヒ素、硫化カドミウム、アモルファスシリコンといった無機光導電剤料等の一種単独又は二種以上の混合物が挙げられる。
【００８６】
（５）−３  添加量
また、電荷発生剤の添加量を、結着樹脂１００重量部に対して、０．２〜４０重量部の範囲内の値とすることが好ましい。
この理由は、かかる複数の電荷発生剤の添加量が０．２重量部未満の値になると、量子収率を高める効果が不十分となり、電子写真感光体の感度、電気特性、安定性等を向上させることができなくなるためである。一方、かかる複数の電荷発生剤の添加量が４０重量部を超えた値になると、赤色及び赤外ないし近赤外領域に吸収波長を有する光に対する吸光係数が低下して、感光体の感度、電気特性、安定性等がそれに伴い低下する場合があるためである。
したがって、電荷発生剤の添加量を０．５〜２０重量部の範囲内の値とすることがより好ましい。
【００８７】
（６）添加剤
また、感光体層には、上記各成分のほかに、電子写真特性に悪影響を与えない範囲で、従来公知の種々の添加剤、例えば酸化防止剤、ラジカル捕捉剤、一重項クエンチャー、紫外線吸収剤等の劣化防止剤、軟化剤、可塑剤、表面改質剤、増量剤、増粘剤、分散安定剤、ワックス、アクセプター、ドナー等を配合することができる。また、感光体層の感度を向上させるために、例えばテルフェニル、ハロナフトキノン類、アセナフチレン等の公知の増感剤を併用してもよい。
【００８８】
（７）構造
また、単層型感光体における感光体層の厚さは、通常、５〜１００μｍの範囲内の値であり、好ましくは１０〜５０μｍの範囲内の値である。
そして、このような感光体層が形成される導電性基体としては、導電性を有する種々の材料を使用することができ、例えば鉄、アルミニウム、銅、スズ、白金、銀、バナジウム、モリブデン、クロム、カドミウム、チタン、ニッケル、パラジウム、インジウム、ステンレス鋼、真鍮等の金属や、これらの金属が蒸着又はラミネートされたプラスチック材料、カーボンブラック等の導電性微粒子が分散されてなるプラスッチック材料、ヨウ化アルミニウム、酸化スズ、酸化インジウム等で被覆されたガラス等があげられる。
【００８９】
また、導電性基体の形状は、使用する画像形成装置の構造に合わせて、シート状、ドラム状等のいずれであってもよく、基体自体が導電性を有するか、あるいは基体の表面が導電性を有していればよい。また、導電性基体は、使用に際して十分な機械的強度を有するものが好ましい。
また、単層型の構成に関して、図１（ｂ）に示すように、導電性基体１２と感光層１４との間に、感光体の特性を阻害しない範囲でバリア層１６が形成されている感光体１０´でもよい。また、図１（ｃ）に示すように、感光層１４の表面には、保護層１８が形成されている感光体１０´´でもよい。
【００９０】
（８）製造方法
単層型感光体を製造するにあたり、結着樹脂と、電荷発生剤と、正孔輸送剤と、さらに必要に応じて電子輸送剤と、を溶媒に添加して、分散混合し、塗布液とする。すなわち、単層型感光体を塗布方法により形成する場合には、例示の電荷発生剤、電荷輸送剤、結着樹脂等を適当な溶剤とともに、公知の方法、例えばロールミル、ボールミル、アトライタ、ペイントシェーカー、超音波分散機等を用いて分散混合して分散液を調整し、これを公知の手段により塗布して乾燥させればよい。
より具体的には、固形分濃度が１０〜３０重量％の塗布液を作成することが好ましい。この理由は、塗布液の固形分濃度は１０重量％未満の値になると、被膜欠陥を生じるおそれがあるためであり、一方、塗布液の固形分濃度は３０重量％を超えると、層むらが生じやすくなり、感光体として均一な厚さを有する薄膜を形成することが困難となる場合があるためである。
【００９１】
また、塗布液を作るための溶剤としては、種々の有機溶剤が使用可能である。例えば、メタノール、エタノール、イソプロパノール、ブタノール等のアルコール類；ｎ−ヘキサン、オクタン、シクロヘキサン等の脂肪族系炭化水素；ベンゼン、トルエン、キシレン等の芳香族系炭化水素、ジクロロメタン、ジクロロエタン、クロロホルム、四塩化炭素、クロロベンゼン等のハロゲン化炭化水素；ジメチルエーテル、ジエチルエーテル、テトラヒドロフラン、エチレングリコールジメチルエーテル、ジエチレングリコールジメチルエーテル,ジオキサン、ジオキソラン等のエーテル類；アセトン、メチルエチルケトン、シクロヘキサノン等のケトン類；酢酸エチル、酢酸メチル等のエステル類；ジメチルホルムアルデヒド、ジメチルホルムアミド、ジメチルスルホキシド等があげられる。また、これらの溶剤は１種単独又は２種以上を混合して用いられる。
さらに、塗布液中に、電荷輸送剤や電荷発生剤の分散性や感光体層表面の平滑性を良好なものとするために、界面活性剤やレベリング剤等を添加してもよい。
【００９２】
２．積層型感光体
（１）基本的構成
図２（ａ）に示すように、積層型電子写真感光体２０は、基体１２上に、蒸着または塗布等の手段によって、電荷発生剤を含有する電荷発生層２４を形成し、次いでこの電荷発生層２４上に、一般式（１）で表される化合物（正孔輸送剤）等の少なくとも１種と、結着樹脂を含む塗布液を塗布し、それを乾燥させて電荷輸送層２２を形成することによって作製することができる。
また、上記構造とは逆に、図２（ｂ）に示すように、基体１２上に電荷輸送層２２を形成し、その上に電荷発生層２４を形成してもよい。
ただし、電荷発生層２４は、電荷輸送層２２に比べて膜厚がごく薄いため、その保護のためには、図２（ａ）に示すように、電荷発生層２４の上に電荷輸送層２２を形成することがより好ましい。
【００９３】
また、積層型電子写真感光体は、上記電荷発生層および電荷輸送層の形成順序と、電荷輸送層に使用する電荷輸送剤の種類によって、正負いずれの帯電型となるかが選択される。
また、積層型の電子写真感光体であれば、感光体の残留電位が大きく低下しており、感度を向上させることができる。
【００９４】
また、積層型電子写真感光体における感光体層の厚さに関しては、電荷発生層が０．０１〜５μｍ程度、好ましくは０．１〜３μｍ程度であり、電荷輸送層が２〜１００μｍ、好ましくは５〜５０μｍ程度である。
そして、このような感光体層が形成される基体としては、上述した単層型電子写真感光体の基体と同様のものを用いることができる。
【００９５】
また、図２(ｃ)に示すように、感光体層を形成する前に、かかる基体１２上に、中間層２５を予め形成しておくことも好ましい。この理由は、かかる中間層２５を設けることによって、基体側の電荷が容易に感光体層へ注入されるのを防ぐと共に、感光体層を基体１２上に強固に結着させ、基体１２における表面上の欠陥を被覆し平滑化することができるためである。
さらに、基体の形状は、使用する画像形成装置の構造に合わせて、シート状、ドラム状等のいずれであってもよく、基体自体が導電性を有するか、あるいは基体の表面が導電性を有していればよい。また、基体は、アルミニウム等のように、使用に際して十分な機械的強度を有するとともに、軽量であることが好ましい。
【００９６】
（２）種類
本発明の積層型電子写真感光体を構成するにあたり、電荷発生剤、正孔輸送剤、結着樹脂等の種類については、上述した単層型電子写真感光体と基本的に同様の内容とすることができる。
【００９７】
また、本発明の積層型電子写真感光体に使用される電荷発生剤のうち、上記式（２５）で表されるチタニルフタロシアニン（Ｙ型）は、ＣｕＫα特性Ｘ線回折スペクトルにおいて、少なくともブラック角２θ±０．２°＝２７．２°に最大ピークを有するとともに、２６．２°にピークを有さず、かつ示差走査熱量分析において、吸着水の気化に伴うピーク以外は、５０℃から４００℃までの温度変化のピークを有しないことが好ましい。
この理由は、チタニルフタロシアニン（Ｙ型）が上述した物性を満たすことにより、有機溶媒中でのかかるチタニルフタロシアニンの結晶の安定性に優れており、結晶転移を抑えることができるためである。このようなチタニルフタロシアニン（Ｙ型）を感光体塗布液に用いることにより、長期間にわたって良好な感度特性を維持する積層型電子写真感光体を提供することができる。
【００９８】
また、本発明の電子写真感光体に使用される電荷発生剤のうち、式（２５）で表されるチタニルフタロシアニン（Ｙ型）の製造方法は、下記の工程（５）と（６）を含むことが好ましい。
工程（５）：  チタニルフタロシアニン化合物を水溶性有機溶媒中に加え、加熱下で一定時間、撹拌処理し、次いで前記撹拌処理よりも低温の温度条件下で一定時間、液を静置して安定化処理する顔料化前処理の工程
工程（６）：  前記水溶性有機溶媒を除去して得たチタニルフタロシアニン化合物の粗結晶を溶媒に溶解したのち、この溶液を貧溶媒中に滴下してチタニルフタロシアニン化合物を再結晶させ、次いで水の存在下、非水系溶媒中でミリング処理する顔料化の工程
【００９９】
また、かかるチタニルフタロシアニン製造方法の工程（６）は、下記工程（６´）で表される製造方法を用いることも好ましい。
工程（６´）：  上記工程（５）で得られた顔料化前処理液の水溶性有機溶媒を除去して得たチタニルフタロシアニン化合物の粗結晶を、アシッドペースト法にて処理し、得られた低結晶性チタニルフタロシアニン化合物を、水の存在下、非水系溶媒中でミリング処理する工程
【０１００】
また、工程（５）で用いられる水溶性有機溶媒としては、種々の有機溶媒が使用可能である。例えば、メタノール、エタノール、イソプロパノールなどのアルコール類、Ｎ，Ｎ−ジメチルホルムアミド、Ｎ，Ｎ−ジメチルアセトアミド、プロピオン酸、酢酸、Ｎ−メチルピロリドン、エチレングリコール等の１種または２種以上が挙げられる。なお水溶性有機溶媒には、少量であれば、非水溶性の有機溶媒を添加してもよい。
また、顔料化前処理のうち撹拌処理の条件は特に限定されないが、およそ７０〜２００℃程度の温度範囲の一定温度条件下で、１〜３時間程度のかく拌処理を行うのが好ましい。
また、撹拌処理後の安定化処理の条件も特に限定されないが、およそ１０〜５０℃程度、特に好ましくは２３±１℃前後の温度範囲の一定温度条件下で、５〜１０時間程度、液を静置して安定化させるのが好ましい。
【０１０１】
また、上記顔料化前処理の終了後、水溶性有機溶媒を除去して得たチタニルフタロシアニン化合物の粗結晶を、さらに常法に従って溶媒に溶解したのち貧溶媒中に滴下して再結晶させ、ついでろ過、水洗、ミリング処理、ろ過、乾燥などの工程を経て顔料化することが好ましい。
ここでミリング処理は、水洗後の固体を乾燥させずに水が存在した状態で、非水系溶媒中に分散して撹拌する処理である。粗結晶を溶解する溶媒としては、例えばジクロロメタン、クロロホルム、臭化エチル、臭化ブチル等のハロゲン化炭化水素類、トリフルオロ酢酸、トリクロロ酢酸、トリブロモ酢酸等のトリハロ酢酸類、および硫酸等の１種または２種以上の任意の組み合わせが挙げられる。
また再結晶のための貧溶媒としては、例えば水が挙げられる他、メタノール、エタノール、イソプロパノール等のアルコール類やアセトン、ジオキサン等の水溶性有機溶媒が挙げられ、これらがそれぞれ１種単独で、もしくは２種以上の任意の組み合わせで使用される。さらにミリング処理のための非水系溶媒としては、例えばクロロベンゼン、ジクロロメタン等のハロゲン系溶媒が挙げられる。
【０１０２】
その他、アシッドペースト法に使用する酸としては、例えば濃硫酸、スルホン酸等が挙げられる。またミリング処理に使用する非水系溶媒は前記と同様である。
【０１０３】
また、式（２５）で表されるチタニルフタロシアニンは、下記反応式（２）に示されるように、式（２８）で表されるフタロニトリルと、式（２９）で表されるチタンアルコキシドとを反応させか、あるいは、下記反応式（３）で示されるように、式（３０）で表される１，３−ジイミノインドリンと、式（２９）で表されるチタンアルコキシドとを反応させ、合成することが好ましい。
【０１０４】
【化２５】
2006267908.tif 000026
【０１０５】
（反応式（２）中のＲ10は、炭素数１〜６のアルキル基である。）
【０１０６】
【化２６】
2006267908.tif 000027
【０１０７】
（反応式（３）中のＲ10は、炭素数１〜６のアルキル基である。）
【０１０８】
（３）添加量
本発明の積層型電子写真感光体に用いられる電荷発生剤の添加量は、電荷発生層を構成する結着樹脂１００重量部に対して、１０〜５００重量部の範囲内の値とすることが好ましく、３０〜３００重量部の範囲内の値とすることがよし好ましい。
正孔輸送剤の添加量は、正孔輸送剤が電荷輸送層へ含まれる場合は、電荷輸送層を構成する結着樹脂１００重量部に対して、１０〜２００重量部の範囲内の値とすることが好ましい。また、正孔輸送剤が電荷発生層へ含まれる場合は、電荷発生層を構成する結着樹脂１００重量部に対して、５〜１００重量部の範囲内の値とすることが好ましい。
電子輸送剤の添加量は、電子輸送剤が電荷輸送層へ含まれる場合は、電荷輸送層を構成する結着樹脂１００重量部に対して、１０〜２００重量部の範囲内の値とすることが好ましい。また、電子輸送剤が電荷発生層へ含まれる場合は、電荷発生層を構成する結着樹脂１００重量部に対して、５〜１００重量部の範囲内の値とすることが好ましい。
【０１０９】
（４）製造方法
本発明の積層型感光体層の製造方法に関し、以下のように電荷輸送層用塗布液と、電荷発生層用塗布液とを作成して、それぞれ基体上に塗布した後、乾燥させて製造することが好ましい。
【０１１０】
（４）−１  塗布液作成工程
塗布液作成工程は、例えば、結着樹脂と、正孔輸送剤と、溶剤と、からなる電荷輸送層用塗布液、および結着樹脂と、電荷発生剤と、溶剤と、からなる電荷発生層用塗布液と、をそれぞれ作成する工程である。例えば、ロールミル、ボールミル、アトライタ、ペイントシェーカー、超音波分散機等を用いて分散混合し、塗布液とすることが好ましい。
より具体的には、電荷輸送層用塗布液の固形分濃度が１０〜３０重量％の範囲内の値、電荷発生層用塗布液の固形分濃度が１〜１０重量％の範囲内の値の塗布液を作成することが好ましい。この理由は、電荷輸送層用塗布液の固形分濃度は１０重量％未満の値になると、被膜欠陥を生じるおそれがあるためであり、一方、塗布液の固形分濃度は３０重量％を超えると、層むらが生じやすくなり、感光体として均一な厚さを有する薄膜を形成することが困難となる場合があるためである。また、同様に電荷発生層用塗布液の固形分濃度も１重量％未満の値になると被膜欠陥を生じるおそれがあり、固形分濃度が１０重量％を超えると、層むらを生じやすくなり、感光体として均一な厚さを有する薄膜を形成することが困難となる場合がある。
また、電荷輸送層用塗布液および電荷発生層用塗布液を作成するための溶剤としては、種々の有機溶剤が使用可能である。例えば、メタノール、エタノール、イソプロパノール、ブタノール等のアルコール類；ｎ−ヘキサン、オクタン、シクロヘキサン等の脂肪族系炭化水素；ベンゼン、トルエン、キシレン等の芳香族系炭化水素、ジクロロメタン、ジクロロエタン、クロロホルム、四塩化炭素、クロロベンゼン等のハロゲン化炭化水素；ジメチルエーテル、ジエチルエーテル、テトラヒドロフラン、エチレングリコールジメチルエーテル、ジエチレングリコールジメチルエーテル、ジオキサン、ジオキソラン等のエーテル類；アセトン、メチルエチルケトン、シクロヘキサノン等のケトン類；酢酸エチル、酢酸メチル等のエステル類；ジメチルホルムアルデヒド、ジメチルホルムアミド、ジメチルスルホキシド等の一種単独または二種以上の組み合わせが挙げられる。
さらに、電荷輸送剤や電荷発生剤等の分散性や、感光体層表面における平滑性を良くするために、塗布液を作成する際に、界面活性剤やレベリング剤等を添加することも好ましい。
【０１１１】
（４）−２  塗布工程および乾燥工程
第１塗布工程および第１乾燥工程と、第２塗布工程および第２乾燥工程とを設けて、電荷輸送層と電荷発生層からなる感光体層を形成することが好ましい。例えば、図２（ａ）に示すように、第１塗布工程により電荷発生層用塗布液を塗布し、第１乾燥工程により電荷発生層用塗布膜を乾燥させて、基体１２の上に電荷発生層２４を形成し、次いで、第２塗布工程により電荷輸送層用塗布液を塗布し、第２乾燥工程により電荷輸送層用塗布膜を乾燥させて、電荷発生層２４の上に電荷輸送層２２を形成することが好ましい。
【０１１２】
また、塗布工程を実施するにあたり、基体上に、塗布液を直接的に塗布することも好ましいし、あるいは、中間層を介して間接的に塗布することも好ましい。
また、塗布方法としては、均一な厚さの感光体層を形成するために、例えば、スピンコーター、アプリケーター、スプレーコーター、バーコーター、ディップコーター、ドクターブレード等を用いることが好ましい。
なお、電荷発生層は残留電位を低くするため、電荷輸送層よりも薄く塗膜を形成するのが好ましい。
【０１１３】
また、塗布工程の後、乾燥工程において、高温乾燥機や減圧乾燥機等を用いて、例えば、６０℃〜１５０℃の乾燥温度で乾燥させることが好ましい。この理由は、かかる乾燥温度が６０℃未満の値になると、乾燥時間が過度に長くなって、均一な厚さを有する感光体層を効率的に形成することが困難になる場合があるためである。一方、かかる乾燥温度が１５０℃を超えると、感光体が熱分解する場合があるためである。
【０１１４】
また、本発明の積層型電子写真感光体を構成するにあたり、基体上に中間層を形成する場合は、図２（ｃ）に示すように、基体１２の上に、中間層２５を形成し、次いで、電荷発生層および電荷輸送層を形成することが好ましい。
なお、塗布液作成工程、塗布工程および乾燥工程の条件については、電荷発生層および電荷輸送層の製造方法に準じることができる。なお、中間層の塗布液は、例えば結着樹脂と、添加剤と、から作成することが好ましい。
【０１１５】
[第２の実施形態]
第２の実施形態は、結着樹脂と、正孔輸送剤と、電荷発生剤と、を含む電子写真感光体であって、正孔輸送剤として、上記一般式（１）で表されるアミン化合物を含むことを特徴とする湿式現像用電子写真感光体である。
以下、第１の実施形態で説明した乾式現像用電子写真感光体と異なる点を中心に説明する。
【０１１６】
１．基本的構成
本発明の湿式現像用電子写真感光体の構造としては、導電性基材の周囲に、単層型又は積層型の感光体層を備えた電子写真感光体であれば特に制限されるものではない。
したがって、第１の実施形態と基本的に同様の内容とすることができるため、ここでの説明を省略する。
【０１１７】
（１）正孔輸送剤
また、第２の実施形態の湿式現像用電子写真感光体に使用される正孔輸送剤としては、第１の実施形態の乾式現像用電子写真感光体と同様の内容とすることができる。
すなわち、正孔輸送剤として、特定のアミン構造を含むことにより、アイソパー（商品名）等に代表される炭化水素系溶媒に対する耐溶剤性を著しく向上させることができるためである。したがって、かかる電子写真感光体を湿式現像用電子写真感光体として使用することにより、長期間にわたって優れた耐溶剤性及び感度特性を提供することができる。
【０１１８】
（２）結着樹脂
また、湿式現像用電子写真感光体に使用される結着樹脂としては、第１の実施形態と基本的に同様の内容とすることができるが、
より具体的には、結着樹脂として、一般で表されるポリカーボネート樹脂を用いることがより好ましい。
この理由は、かかるポリカーボネート樹脂を用いることにより、炭化水素系溶媒に対して難溶であるとともに、撥油性も高いためである。その結果、感光体層表面と炭化水素系溶媒との相互作用が小さくなって、長期間にわたって、感光体層表面の外観変化が少なくなるためである。
【０１１９】
【化２７】
2006267908.tif 000028
【０１２０】
（一般式（３）中の複数のＲ6、及びＲ7は、それぞれ独立した置換基であり、水素原子、炭素数１〜５の置換又は非置換のアルキル基であり、Ｘは、単結合、−Ｏ−、−ＣＯ−であり、かつ、ｆ／（ｆ＋ｇ）で表されるモル比が０．０５〜０．６の範囲内の値である。）
【０１２１】
また、一般式（３）で表されるポリカーボネート樹脂の具体例として、下記式（３１）〜（３３）で示される化合物（Ｒｅｓｉｎ−Ａ〜Ｃ）が挙げられる。
【０１２２】
【化２８】
2006267908.tif 000029
【０１２３】
【化２９】
2006267908.tif 000030
【０１２４】
【化３０】
2006267908.tif 000031
【０１２５】
（３）電子輸送剤
湿式現像用電子写真感光体に使用される電子輸送剤としては、高い電子輸送能を有する種々の化合物として、ジフェノキノン誘導体、スチルベンキノン誘導体、ジナフトキノン誘導体、ナフトキノン誘導体、アゾキノン誘導体等が挙げられる。したがって、第１の実施形態に例示した化合物と基本的に同様のものを使用することができる。
【０１２６】
（４）電荷発生剤
湿式現像用電子写真感光体に使用される電荷発生剤としては、第１の実施形態と基本的に同様の内容とすることができるため、ここでの説明を省略する。
【０１２７】
（５）製造方法
第２の実施形態の単層型及び積層型の感光体層を備えた電子写真感光体の製造方法としては、第１の実施形態と基本的に同様の内容とすることができるため、ここでの説明を省略する。
【０１２８】
[第３の実施形態]
第３の実施形態は、第１の実施形態の乾式現像用電子写真感光体を備えるとともに、当該電子写真感光体の周囲に、帯電工程、露光工程、現像工程、転写工程をそれぞれ配置し、かつ、現像工程において、非液体現像剤を用いて画像形成を行うことを特徴とした画像形成装置である。
すなわち、第４の実施形態の画像形成装置を用いて、画像形成方法を実施するにあたり、図３に示すような画像形成装置である複写機１３０を好適に使用することができる。かかる複写機１３０は、画像形成ユニット１３１、排紙ユニット１３２、画像読取ユニット１３３、及び原稿給送ユニット１３４を備えている。また、画像形成ユニット１３１には、画像形成部１３１ａ及び給紙部１３１ｂがさらに備えられている。そして、図示された例では、原稿給送ユニット１３４は、原稿載置トレイ１３４ａ、原稿給送機構１３４ｂ、及び原稿排出トレイ１３４ｃを有しており、原稿載置トレイ１３４ａ上に載置された原稿は、原稿給送機構１３４ｂによって画像読取位置Ｐに送られた後、原稿排出トレイ１３４ｃに排出される。
【０１２９】
そして、原稿が原稿読取位置Ｐに送られた段階で、画像読取ユニット１３３において、光源１３３ａからの光を利用して、原稿上の画像が読み取られる。すなわち、ＣＣＤ等の光学素子１３３ｂを用いて、原稿上の画像に対応した画像信号が形成される。
一方、給紙部１３１ｂに積載された記録用紙（以下、単に用紙と呼ぶ。）Ｓは、一枚ずつ画像形成部１３１ａに送られる。この画像形成部１３１ａには、像担持体である感光体ドラム１４１が備えられており、さらに、この感光体ドラム１４１の周囲には、帯電器１４２、露光器１４３、現像器１４４、及び転写ローラ１４５、並びにクリーニング装置１４６が、感光体ドラム１４１の回転方向に沿って配置されている。
【０１３０】
これらの構成部品のうち、感光体ドラム１４１は、図中、実線矢印で示す方向に回転駆動されて、帯電器１４２により、その表面が均一に帯電される。その後、前述の画像信号に基づいて、露光器１４３により感光体ドラム１４１に対して露光プロセスが実施され、この感光体ドラム１４１の表面において静電潜像が形成される。この静電潜像に基づき、現像器１４４によりトナーを付着させて現像し、感光体ドラム１４１の表面にトナー像を形成する。そして、このトナー像は、感光体ドラム１４１と転写ローラ１４５とのニップ部に搬送される用紙Ｓに対して、転写像として転写される。次いで、転写像が転写された用紙Ｓは、定着ユニット１４７に搬送されて、定着プロセスが行われる。
【０１３１】
また、定着後の用紙Ｓは、排紙ユニット１３２に送られることになるが、後処理（例えば、ステイプル処理等）を行う際には、用紙Ｓは中間トレイ１３２ａに送られた後、後処理が行われる。その後、用紙Ｓは、画像形成装置の側面に設けられた排出トレイ部（図示せず）に排出される。一方、後処理を行わない場合には、用紙Ｓは中間トレイ１３２ａの下側に設けられた排紙トレイ１３２ｂに排紙される。なお、中間トレイ１３２ａ及び排紙トレイ１３２ｂは、いわゆる胴内排紙部として構成されている。  そして、上述したように転写が行われた後、感光体ドラム１４１に残留する残留トナー（及び紙粉）については、クリーニング装置１４６で除去される。すなわち、感光体ドラム１４１がクリーニングされる一方、残留トナーについては、廃トナーコンテナ（図示せず）に回収されることになる。
そして、感光体１４１において、特定のアミン構造体を有する正孔輸送剤料を使用することにより、感度特性や帯電特性に優れた乾式現像用電子写真感光体が得られ、長時間にわたって、優れた画像特性を維持することができる。
【０１３２】
[第４の実施形態]
第４の実施形態は、第２の実施形態の湿式現像用電子写真感光体（以下、単に、感光体と称する場合がある。）を備えるとともに、当該湿式現像用電子写真感光体の周囲に、帯電工程、露光工程、現像工程、転写工程をそれぞれ配置し、かつ、現像工程において、炭化水素系溶媒にトナーを分散した液体現像剤を用いて画像形成を行うことを特徴とした湿式現像用画像形成装置である。なお、この湿式現像用画像形成装置の例では、電子写真感光体として、単層型感光体を用いた場合を想定して説明する。
【０１３３】
すなわち、図４に示すように、かかる湿式現像用画像形成装置には、感光体３１の周囲に、帯電工程を実施するための帯電器３２、露光工程を実施するための露光光源３３、現像工程を実施するための湿式現像器３４、及び転写工程を実施するための転写器３５を少なくとも備えていることが好ましい。
また、感光体３１は、矢印の方向に一定速度で回転しており、感光体３１の表面で、次の順に電子写真プロセスが行われることになる。より詳細には、帯電器３２により、感光体３１が全面的に帯電され、次いで、露光光源３３によって、印字パターンが露光される。次いで、湿式現像器３４によって、印字パターンに対応して、トナー現像され、さらに、転写器３５によって、転写材（紙）３６へのトナーの転写が行われる。そして、最後に、感光体３１に残った余分なトナーに対して、クリーニングブレード３７による掻き落としが行われるとともに、除電光源３８によって、感光体３１の除電が行われることになる。
【０１３４】
ここで、トナーが分散された液体現像剤３４ａは、現像ローラ３４ｂによって運ばれ、所定の現像バイアスを印加することで、感光体３１の表面上にトナーが引き付けられて、感光体３１上に現像されることになる。また、液体現像剤３４ａにおける固形分濃度を、例えば、５〜２５重量％の範囲内の値とすることが好ましい。さらに、液体現像剤３４ａに使用される液体（トナー分散溶媒）としては、炭化水素系溶剤やシリコーン系オイルが好適に使用される。
そして、感光体３１において、特定のアミン構造体を有する正孔輸送剤料を使用することにより、耐溶剤性や感度特性に優れた湿式現像用電子写真感光体が得られ、長時間にわたって、優れた画像特性を維持することができる。
【実施例】
【０１３５】
以下、実施例及び比較例を挙げて本発明を詳細に説明する。
【０１３６】
［実施例１］
（１）単層型電子写真感光体の作成
電荷発生剤として、式（２４）で表されるＸ型無金属フタロシアニン（ＣＧＭ−Ａ）を４重量部と、正孔輸送剤として、式（５）で表されるアミン化合物（ＨＴＭ−Ａ）を４０重量部と、電子輸送剤として、式（１８）で表されるナフタレン誘導体（ＥＴＭ−Ａ）を５０重量部と、結着樹脂として、式（３１）で表される粘度平均分子量５０，０００のポリカーボネート樹脂（Ｒｅｓｉｎ−Ａ）を１００重量部と、レベリング剤としてジメチルシリコンオイルＫＦ−９６−５０ＣＳ（信越化学工業）を０．１重量部と、溶媒としてテトラヒドロフランを７５０重量部と、を超音波分散機にて５０分間混合分散して単層型感光層用塗布液を作成した。
得られた塗布液を、直径３０ｍｍ、長さ２５４ｍｍの導電性基材（アルマイト処理済みアルミニウム素管）上に、ディップコート法にて塗布した。その後、１３０℃、３０分間の条件で熱風乾燥することにより膜厚２２μｍの単層型電子写真感光体を得た。
また、共重合ポリカーボネート樹脂の粘度平均分子量（Ｍ）は、オストワルド粘度計によって、極限粘度[η]を求め、Ｓｃｈｎｅｌｌの式によって、[η]＝１.２３×１０-4Ｍ0.83より算出した。なお、［η］は、２０℃で、塩化メチレン溶液を溶媒として、濃度（Ｃ）が６．０ｇ／ｄｍ3となるようにポリカーボネート樹脂を溶解させて得られたポリカーボネート樹脂溶液から測定することができる。
【０１３７】
（２）評価
（２）−１  感度測定
得られた湿式現像用電子写真感光体における明電位を測定した。すなわち、ドラム感度試験機（ＧＥＮＴＥＣ社製）を用いて、７００Ｖになるように帯電させ、次いで、ハロゲンランプの光からハンドパルスフィルターを用いて取り出した波長７８０ｎｍの単色光（半値幅：２０ｎｍ、光量：１．０μＪ／ｃｍ2）を露光した。露光後３３０ｍｓｅｃ経過後の電位を測定し、初期感度とした。
【０１３８】
また、得られた電子写真感光体全体を、湿式現像の現像液として使用されるアイソパーＬ（エクソン化学社製）５００ｍｌに、暗所下、温度２５℃、６００時間の条件で浸漬した。その後、アイソパー液から電子写真感光体を取り出し、感度を同様に測定し、初期感度とアイソパー浸漬後の感度の差を算出した。
【０１３９】
（２）−２  耐溶剤性評価
得られた電子写真感光体を、その感光層の全面が浸るように、５００ｍｌのアイソパーＬに、温度２５℃、６００時間の条件で浸漬させた。一方、正孔輸送剤の濃度を変えて、アイソパーＬ中に溶解させた。その状態で紫外線吸収ピーク波長における吸光度を測定し、正孔輸送剤に関する濃度−吸光度検量線を予め作成した。次いで、アイソパーＬに浸漬した湿式現像用電子写真感光体について、紫外線吸収測定を行い、検量線に照らして、正孔輸送剤の紫外線吸収ピーク波長における吸光度から、正孔輸送剤の溶出量を算出した。得られた結果を表１に示す。
【０１４０】
（２）−３  外観評価
また、耐溶剤性評価後の湿式現像用電子写真感光体の外観を目視にてクラックの発生の有無を観察し、下記基準に準じて外観評価を実施した。得られた結果を表１に示す。
◎：外観変化が全く見られない。
○：顕著な外観変化は見られない。
△：外観変化が少々見られる。
×：顕著な外観変化が見られる。
【０１４１】
［実施例２〜４］
実施例２〜４では、電荷発生剤として式（２４）で表される無金属フタロシアニン（ＣＧＭ−Ａ）のかわりに、式（２５）〜（２７）で表される電荷発生剤（ＣＧＭ−Ｂ〜ＣＧＭ−Ｄ）をそれぞれ添加したほかは、実施例１と同様に単層型感光体を作成して、評価した。
【０１４２】
［実施例５〜９］
実施例５〜９では、正孔輸送剤として式（５）で表されるアミン化合物（ＨＴＭ−Ａ）のかわりに、式（６）〜（１０）で表される正孔輸送剤（ＨＴＭ−Ｂ〜Ｆ）をそれぞれ添加したほかは、実施例１と同様に単層型感光体を作成して、評価した。
【０１４３】
［実施例１０］
実施例１０では、電子輸送剤として式（１８）で表されるナフトキノン誘導体（ＥＴＭ−Ａ）のかわりに、式（１９）で表される電子輸送剤（ＥＴＭ−Ｂ）を添加したほかは、実施例１と同様に単層型感光体を作成して、評価した。
【０１４４】
［実施例１１、１２］
実施例１１、１２では、結着樹脂として式（３１）で表されるポリカーボネート樹脂（Ｒｅｓｉｎ−Ａ）のかわりに、式（３２）、（３３）で表されるポリカーボネート樹脂（Ｒｅｓｉｎ−Ｂ、Ｃ）を添加したほかは、実施例１と同様に単層型感光体を作成して、評価した。
【０１４５】
［比較例１］
比較例１では、正孔輸送剤として式（５）で表されるアミン化合物（ＨＴＭ−Ａ）のかわりに、下記式（３４）で表されるアミン化合物（ＨＴＭ−Ｇ）を添加したほかは、実施例１と同様に単層型感光体を作成して、評価した。
【０１４６】
【化３１】
2006267908.tif 000032
【０１４７】
［比較例２］
比較例２では、正孔輸送剤として式（５）で表されるアミン化合物（ＨＴＭ−Ａ）のかわりに、式（３４）で表されるアミン化合物（ＨＴＭ−Ｇ）を添加し、電子輸送剤として式（１８）で表されるナフタレン誘導体（ＥＴＭ−Ａ）のかわりに、下記式（３５）で表されるナフタレン誘導体（ＥＴＭ−Ｇ）を添加した、結着樹脂として式（３１）で表されるポリカーボネート樹脂（Ｒｅｉｓｎ−Ａ）のかわりに、下記式式（３６）で表されるポリカーボネート樹脂（Ｒｅｓｉｎ−Ｄ）を添加したほかは、実施例１と同様に単層型電子写真感光体を作成して、評価した。
【０１４８】
【化３２】
2006267908.tif 000033
【０１４９】
【化３３】
2006267908.tif 000034
【０１５０】
【表１】
2006267908.tif 000035
【０１５１】
［実施例１３］
電荷発生剤として、式（２５）で表されるＹ型オキソチタニルフタロシアニン（ＣＧＭ−Ｂ）を１重量部と、結着樹脂として、ポリビニルアセタール樹脂（エスレックＫＳ−１、積水化学工業）を１重量部と、分散媒として、プロピレングリコールモノメチルエーテルを６４重量部と、を収容した後、ボールミルにて、４８時間混合分散させ、電荷発生層用塗工液を作成した。次いで、得られた塗布液を、直径３０ｍｍ、長さ２５４ｍｍのアルミニウム素管上、ディッピングにより塗工し、その後、６０℃、５分間の条件で乾燥させて、平均膜厚が０．３μｍの電荷発生層を形成した。
さらに、正孔輸送剤として、式（５）で表されるアミン化合物（ＨＴＭ−Ａ）を７０重量部と、結着樹脂として、粘度平均分子量５０，０００のポリカーボネート樹脂（Ｒｅｓｉｎ−Ａ）を１００重量部と、溶剤として、テトラヒドロフランを４６０重量部と、を収容した後、４８時間混合分散させ、電荷輸送用塗工液を作成した。次いで、得られた塗工液を、電荷発生層上にディッピングにより塗工し、その後１３０℃、３０分間の条件で乾燥させて、平均膜厚が２０μｍの電荷輸送層を形成した。このようにして、積層型電子写真感光体を作成し、実施例１と同様の方法で評価した。得られた結果を表２に示す。
【０１５２】
［実施例１４〜１８］
実施例１４〜１８では、実施例１３で使用した正孔輸送剤として式（５）で表されるアミン化合物（ＨＴＭ−Ａ）のかわりに、式（６）〜（１０）で表される化合物（ＨＴＭ−Ｂ〜Ｆ）を使用したほかは、実施例１３と同様に積層型電子写真感光体を作成して評価した。
【０１５３】
［実施例１９、２０］
実施例１９、２０では、実施例１３で使用した結着樹脂として式（３１）で表されるポリカーボネート樹脂（Ｒｅｓｉｎ−Ａ）のかわりに、式（３２）、（３３）で表されるポリカーボネート樹脂（Ｒｅｓｉｎ−Ｂ、Ｃ）を使用したほかは、実施例１３と同様に積層型電子写真感光体を作成して評価した。
【０１５４】
［比較例３］
比較例３では、実施例１３の塗布膜中に、正孔輸送剤として式（５）で表されるアミン化合物（ＨＴＭ−Ａ）のかわりに、式（３４）で表されるアミン化合物（ＨＴＭ−Ｇ）を添加したほかは、実施例１３と同様に積層型電子写真感光体を作成して、評価した。
【０１５５】
［比較例４］
比較例４では、実施例１３の塗布膜中に、正孔輸送剤として式（５）で表されるアミン化合物（ＨＴＭ−Ａ）のかわりに、式（３４）で表されるアミン化合物（ＨＴＭ−Ｇ）を添加し、結着樹脂として式（３１）で表されるポリカーボネート樹脂（Ｒｅｉｓｎ−Ａ）のかわりに、式（３６）で表されるポリカーボネート樹脂（Ｒｅｓｉｎ−Ｄ）を添加したほかは、実施例１３と同様に積層型電子写真感光体を作成して、評価した。
【０１５６】
【表２】
2006267908.tif 000036
【産業上の利用可能性】
【０１５７】
以上、詳述したように、本発明によれば、正孔輸送剤として、特定のアミン化合物を用いることにより、長期間にわたって、優れた感度特性及び帯電特性を示すことができる電子写真感光体、それを備えた乾式現像用画像形成装置及び湿式現像用画像形成装置が得られるようになった。したがって、本発明の電子写真感光体は、複写機やプリンタ等の各種画像形成装置における低コスト化、高速化、高性能化等に寄与することが期待される。
【図面の簡単な説明】
【０１５８】
【図１】（ａ）〜（ｃ）は、単層型感光体の基本構造及び変形構造を説明するために供する図である。
【図２】（ａ）〜（ｃ）は、積層型感光体の基本構造及び変形構造を説明するために供する図である。
【図３】電子写真感光体を備えた乾式現像用画像形成装置を説明するために供する図である。
【図４】電子写真感光体を備えた湿式現像用画像形成装置を説明するために供する図である。
【符号の説明】
【０１５９】
１０：単層型感光体
１０´：単層型感光体
１０´´：単層型感光体
１２：導電性基体
１４：感光層
１６：バリア層
１８：保護層
２０：積層型感光体
２０´：積層型感光体
２０´´：積層型感光体
２２：電荷輸送層
２４：電荷発生層
２５：中間層
３１：感光体
３２：帯電器
３３：露光光源
３４：湿式現像器
３４ａ：液体現像剤
３４ｂ：現像ローラ
３５：転写器
３６：転写材
３７：クリーニングブレード
３８：除電光源
３９：プローブ
１３０：複写機  
１３１：画像形成ユニット
１３１ａ：画像形成部
１３１ｂ：給紙部
１３２：排紙ユニット
１３３：画像読取ユニット
１３３ａ：光源
１３３ｂ：光学素子
１３４：原稿給送ユニット
１３４ａ：原稿載置トレイ
１３４ｂ：原稿給送機構
１３４ｃ：原稿排出トレイ
１４１：感光体ドラム
１４２：帯電器
１４３：露光源
１４４：現像器
１４５：転写ローラ
１４６：クリーニング装置
【図１】
2006267908.tif 000041
【図２】
2006267908.tif 000042
【図３】
2006267908.tif 000043
【図４】
2006267908.tif 000044